(57)【要約】【課題】薄型化に有利な輝度向上機能を有する光学シートを提供する。【解決手段】表面が平面とされたシート状のバインダ２３の内部に複数の錐体部２４が形成されている。錐体部２４は、拡散シート側から入射した光をバインダ２３と協働して、輝度向上シート２０の法線方向に屈折させて正面輝度を向上させる。錐体部２４は、略錐体形状とされ、頂点を一方のシート面に向けた姿勢で、シート面に沿って面状に分布され、バインダ２３よりも屈折率が低くされている。錐体部２４は、気泡を形成したものとなっている。【選択図】図２
2010107971.tif 000002
【特許請求の範囲】
【請求項１】
透明なポリマーからなるシート部材の内部に設けられ、前記ポリマーと屈折率が異なるとともに略錐体形状とされ、頂点を前記シート部材の一方のシート面に向けた姿勢で、シート面に沿って面状に分布された複数の錐体部を有することを特徴とする輝度向上シート。
【請求項２】
前記錐体部は、前記ポリマーとの屈折率の差が０．０２以上であることを特徴とする特徴とする請求項１記載の輝度向上シート。
【請求項３】
前記錐体部は、前記ポリマーよりも屈折率が低いことを特徴とする請求項１または２記載の輝度向上シート。
【請求項４】
シート面の法線方向に投影したときの、前記シート面に対する前記複数の錐体部の投影面積の比率が０．５以上であることを特徴とする請求項３記載の輝度向上シート。
【請求項５】
前錐体部は、気泡であることを特徴とする請求項３または４記載の輝度向上シート。
【請求項６】
前記シート部材に積層された透明なベース層を備えることを特徴とする請求項１ないし５のいずれかの１項に記載の輝度向上シート。
【請求項７】
ポリマーを溶解した所定の粘性を有する溶液にこの溶液よりも比重が小さくかつ前記ポリマーと異なる屈折率の多数の気泡または液泡を混入したドープを、走行する支持体に流延して流延膜を形成する流延工程と、
前記流延膜の内部が流動性を有する間に、前記気泡または液泡を前記溶液との比重の差によって前記流延膜の内部で浮上させることにより、各々の気泡または液泡が前記流延膜の下面側に頂点を向けた略錐体形状の多数の錐体部を形成するとともに前記流延膜内部に配列させる配列工程とを有することを特徴とする輝度向上シートの製造方法。
【請求項８】
前記気泡または液泡は、前記ポリマーよりも屈折率が低いことを特徴とする請求項７記載の輝度向上シートの製造方法。
【請求項９】
ポリマーを溶解した所定の粘性を有する溶液にこの溶液よりも比重が小さくかつ前記ポリマーと異なる屈折率の略錐体形状の固体からなる多数の錐体部材を混入したドープを、走行する支持体に流延して流延膜を形成する流延工程と、
前記流延膜の内部が流動性を有する間に、前記錐体部材を前記溶液との比重の差によって前記流延膜の内部で浮上させることによって、各々の錐体部材を前記流延膜のいずれかの面側に頂点を向けて前記流延膜内部に配列させる配列工程とを有することを特徴とする輝度向上シートの製造方法。
【請求項１０】
前記錐体部材は、前記ポリマーよりも屈折率が低いことを特徴とする請求項９記載の輝度向上シートの製造方法。
【発明の詳細な説明】
【技術分野】
【０００１】
本発明は、シート表面の法線方向の輝度を向上させる輝度向上シート及びその製造方法に関するものである。
【背景技術】
【０００２】
近年では、液晶表示装置（ＬＣＤ）が普及している。この液晶表示装置は、低消費電力、薄型等の特徴を有しており、家庭用テレビのような大型の機器から、ノートブックコンピュータのモニタやデジタルカメラ、携帯電話などの小型機器まで様々な機器に利用されている。このような液晶表示装置では、バックライトで液晶パネルを照明するバックライト方式のものが普及している。
【０００３】
バックライト方式の液晶表示装置の一般的な構成は、電気信号に応じて光の透過率を変化させる液晶パネルと、その背後から光を照射する光源ユニット（バックライト）を備える。液晶パネルは、クロスニコル配置された一対の偏光板と、これらの間に挟まれ透過する光の偏光状態を変化させる液晶セルからなる。また、光源ユニットは、蛍光管等の光源と、液晶パネルの全面を均一に照明するために、光源からの光を散乱・拡散させる拡散シート、正面輝度を向上させるいわゆるＢＥＦ（ブライトネスエンハンスメントフィルム）と呼ばれる輝度向上シートなどからなる。
【０００４】
輝度向上シートとしては、特許文献１等で知られるように、プリズムシートが用いられている。プリズムシートは、その一方の面に断面三角形の多数のプリズムを一定のピッチで形成したものであり、一方の面から入射した光線をプリズムによって法線方向に向けて屈折することにより、法線方向に大きなピークを持つような光分布とする。そして、このプリズムシートを介して照明光を液晶パネルに入射させることで、液晶表示装置の正面輝度を向上させている。プリズムシートは、それぞれのプリズムが一方向に長く形成され、各プリズムをその長手方向と直交する方向に並べているが、そのプリズムが並ぶ方向に拡散する光線を屈折させて法線方向に集中させる。このため、プリズムが並ぶ方向が直交するように２枚のプリズムシートを重ねた構成で使用される場合がある。
【先行技術文献】
【特許文献】
【０００５】
【特許文献１】特開平１０−８２９０３号公報
【発明の概要】
【発明が解決しようとする課題】
【０００６】
ところで、上記のようなプリズムシートは、そのシート表面に形成された各プリズムの頂点が尖っているため、他の部材、例えば拡散シートや液晶パネルの表面を傷つけやすいという問題がある。さらに、表面に凹凸形状が形成されているためシート厚が大きく、他の部材の表面を傷つけやすいことと相まって、液晶表示装置に組み込む際には、配置スペースを多く必要とし、また部品点数の増加及びコスト上昇を招くため、液晶表示装置の薄型化を妨げる要因の１つになっていた。
【０００７】
また、上記のようなプリズムシートを製造する場合には、例えばプリズムパターンが表面に形成されたロールや金型に紫外線硬化樹脂を塗布し、これを基材に重ね合わせて紫外線硬化させるなどの工程を経るため、製造速度の向上に限界があり、生産性が低いという欠点がある。さらに、その製造工程においてシート表面に極めて緻密な微細加工を施す必要性があり、基材の歩留まりを考慮すると高価になるという問題があった。
【０００８】
本発明は、上記課題を鑑みてなされたものであって、輝度向上機能を有し、生産性が高く、しかも省スペースで液晶表示装置の薄型化に有利な輝度向上シート及びその製造方法を提供することを目的とする。
【課題を解決するための手段】
【０００９】
上記課題を達成するために請求項１に記載の輝度向上シートでは、透明なポリマーからなるシート部材の内部に設けられ、ポリマーと屈折率が異なるとともに略錐体形状とされ、頂点をシート部材の一方のシート面に向けた姿勢で、シート面に沿って面状に分布された複数の錐体部を有するものである。
【００１０】
請求項２記載の輝度向上シートでは、錐体部を、ポリマーとの屈折率の差が０．０２以上としたものである。
【００１１】
請求項３記載の輝度向上シートでは、錐体部が、ポリマーよりも屈折率が低いものである。
【００１２】
請求項４記載の輝度向上シートでは、シート面の法線方向に投影したときの、シート面に対する複数の錐体部の投影面積の比率を０．５以上としたものである。
【００１３】
請求項５記載の輝度向上シートでは、錐体部を、気泡としたものである。
【００１４】
請求項６記載の輝度向上シートでは、シート部材に積層された透明なベース層を備えたものである。
【００１５】
請求項７記載の輝度向上シートの製造方法では、ポリマーを溶解した所定の粘性を有する溶液にこの溶液よりも比重が小さくかつポリマーと異なる屈折率の多数の気泡または液泡を混入したドープを、走行する支持体に流延して流延膜を形成する流延工程と、流延膜の内部が流動性を有する間に、気泡または液泡を溶液との比重の差によって流延膜の内部で浮上させることにより、各々の気泡または液泡が流延膜の下面側に頂点を向けた略錐体形状の多数の錐体部を形成するとともに流延膜内部に配列させる配列工程とを有するものである。
【００１６】
請求項８記載の輝度向上シートの製造方法では、気泡または液泡が、ポリマーよりも屈折率が低いものである。
【００１７】
請求項９記載の輝度向上シートの製造方法では、ポリマーを溶解した所定の粘性を有する溶液にこの溶液よりも比重が小さくかつポリマーと異なる屈折率の略錐体形状の固体からなる多数の錐体部材を混入したドープを、走行する支持体に流延して流延膜を形成する流延工程と、流延膜の内部が流動性を有する間に、錐体部材を溶液との比重の差によって流延膜の内部で浮上させることによって、各々の錐体部材を流延膜のいずれかの面側に頂点を向けて流延膜内部に配列させる配列工程とを有するものである。
【００１８】
請求項１０記載の輝度向上シートの製造方法では、錐体部材が、ポリマーよりも屈折率が低いものである。
【発明の効果】
【００１９】
本発明の輝度向上シートによれば、透明なポリマーからなるシート部材の内部に、そのポリマーと屈折率が異なり略錐体形状とされた複数の錐体部を設け、各錐体部の頂点をシート部材の一方面に向けた姿勢で、シート面に沿って面状に分布させた構成としたから、輝度向上シートの表面を平坦とすることができ、他の部材と密着あるいは近接して配設することができる。そして、これにより、省スペース化を図ることができる。
【００２０】
また、本発明の輝度向上シートの製造方法によれば、流延工程でポリマーと屈折率が異なる気泡や液泡あるいは固体の錐体部材を混入したドープを流延して流延膜を形成し、その流延膜の内部が流動性を有する間に、気泡や液泡、錐体部材を溶液との比重の差で浮上させることにより、気泡，液泡を流延膜の一方の面に頂点を向けた略錐体形状の錐体部を形成するとともに配列させ、あるいは錐体部材を流延膜の一方の面に頂点を向けて配列させるから、流延による製膜の工程において輝度向上シートの機能を発現させる構造をシート内部に形成することができ、輝度向上シートを高速に製造することができる。また、シート表面にプリズム形状を形成する工程のようなシート自体の製造工程とは別の工程を不要とすることができ、製造工程、製造設備の簡略化を図ることができる。
【図面の簡単な説明】
【００２１】
【図１】本発明を実施した液晶表示装置の外観を示す斜視図である。
【図２】本発明の輝度向上シートの構成を示す断面図である。
【図３】略錐体形状の錐体部の頂点相当角度を説明する説明図である。
【図４】輝度向上シートでの錐体部の分布状態を示す斜視図である。
【図５】輝度向上シートの製造装置の構成を示す説明図である。
【図６】流延ダイの概略断面図である。
【図７】輝度向上シートを偏光板の保護膜として用いた偏光板の構成を示す断面図である。
【発明を実施するための形態】
【００２２】
本発明の輝度向上シートを用いた液晶表示装置の概略を図１に示す。液晶表示装置１０は、液晶パネル１１と、光源ユニット１２とから構成してある。液晶パネル１１は、液晶セル１３と、２枚の偏光板１４，１５とから構成される。液晶セル１３は、透明なガラス基板の間に液晶を封入したものであり、各ガラス基板の内面に形成された透明電極間に電圧を印加することによって、透過する光の偏光状態を変化させる。
【００２３】
偏光板１４は、偏光膜１４ａと、その両面に密着させた一対の保護膜１４ｂ，１４ｃとから構成してある。偏光板１５についても、偏光板１４と同じ構成であり、偏光膜１５ａと、保護膜１５ｂ，１５ｃとから構成してある。各偏光板１４，１５は、互いにクロスニコルとなるように配置してあり、これらの間に液晶セル１３を配してある。
【００２４】
光源ユニット１２は、液晶パネル１１を背後から照明するものであり、光源ランプ１７，導光板１８，拡散シート１９，輝度向上シート２０からなるエッジライト方式のものとしてある。光源ランプ１７は、例えば棒状の蛍光管を用いており、楔形状の導光板１８の端部（エッジ）に沿うように配してある。この光源ランプ１７から放出される照明光は、直接、またリフレクタ１７ａに反射されて、導光板１８の端部から内部に入射する。導光板１８は、入射した照明光を、その内部で反射することにより、液晶パネル１１とほぼ同じサイズの射出面１８ａから射出する。
【００２５】
拡散シート１９は、液晶パネル１１の全面を均一に照明するためのものであり、射出面１８ａに近接させて配してある。この拡散シート１９は、射出面１８ａから射出される照明光を透過する際に散乱・拡散させる。このような拡散シート１９としては、例えば透明なシートの表面にビーズ状の光拡散材料を分散したもの、シート内部に光拡散材料を分散させたものなどを用いることができる。なお、光源ユニット１２の薄型化を図る上では、拡散シート１９を輝度向上シート２０と密着させて配すのがよい。また、薄型化を図る上では、上述のようにシート内部に光拡散材料を分散させる等して表面を平面とすることが好ましく、この例でもそのように構成してある。
【００２６】
輝度向上シート２０は、液晶パネル１１と拡散シート１９との間に配してあり、正面輝度を向上させる。すなわち、この輝度向上シート２０は、液晶パネル１１の法線方向に射出される照明光の光量を大きくするように照明光の分布を制御する。輝度向上シート２０は、そのサイズは液晶パネル１１の背面とほぼ同じにしてある。拡散シート１９で拡散された照明光は、輝度向上シート２０に入射し、輝度向上シート２０から射出される照明光が液晶パネル１１に入射する。輝度向上シート２０としては、正面輝度を５％以上向上させることが好ましい。
【００２７】
図２に示すように、輝度向上シート２０は、ベース層２１と、このベース層２１の一方の面に積層した輝度向上層２２とからなる。この輝度向上シート２０は、液晶パネル１１側の面２０ａ、及び拡散シート側の面２０ｂがいずれも平面となったシート状となっている。
【００２８】
ベース層２１は、輝度向上シート２０の取り扱い性や、強度の向上、厚みの調整などの目的で設けてあり、必ずしも必要なものではない。このベース層２１は、光透過率が高いポリマーで一定の厚みに形成してある。ベース層２１のポリマーとしては、光透過率が高く薄膜形状にすることができるものであれば、後述する輝度向上層２２に用いられるポリマーと同じものであってもよく、異なるものでもよい。
【００２９】
なお、ベース層２１と輝度向上層２２とを同じポリマーで構成する場合には、これらが製造過程で一体となって、これらの境界面２０ｃが消失する場合があるが、そのような構成であってかまわない。境界面２０ｃが形成される場合では、その境界面２０ｃを平面となるようにする。また、輝度向上シート２０を輝度向上層２２の１層で構成する場合には、その輝度向上層２２の各面を平面にする。
【００３０】
輝度向上層２２は、バインダ２３と、バインダ２３内に形成された多数の錐体部２４とからなる。バインダ２３は、ＴＡＣ（セルローストリアセテート）で構成しているが、これに限らず光透過率が高く、薄膜形状にすることができる公知のポリマーを用いることができる。また、ポリマーは、光学的異方性がないもの、すなわち光学的等方性を有するものがより好ましい。これらの条件を満たす好ましいポリマーとしては、セルロースアシレートが挙げられる。
【００３１】
セルロースアシレートの中でも、セルロースの水酸基をカルボン酸でエステル化している割合、つまりアシル基の置換度（以下、アシル基置換度と称する）が下記式（１）〜（３）の全ての条件を満足するセルローストリアセテートが特に好ましい。なお、式（１）〜（３）中のＡ及びＢは、いずれもアシル基置換度であり、Ａにおけるアシル基はアセチル基であり、Ｂにおけるアシル基は炭素原子数が３〜２２のものである。
２．５≦Ａ＋Ｂ≦３．０・・・（１）
０≦Ａ≦３．０・・・・・（２）
０≦Ｂ≦２．９・・・・・（３）
【００３２】
セルロースを構成し、β−１，４結合しているグルコース単位は、２位、３位及び６位に遊離の水酸基を有している。セルロースアシレートは、このようなセルロースの水酸基の一部または全部がエステル化されて、水酸基の水素が炭素数２以上のアシル基に置換されたポリマーである。なお、グルコース単位中のひとつの水酸基のエステル化が１００％されていると置換度は１であるので、セルロースアシレートの場合には、２位、３位及び６位の水酸基がそれぞれ１００％エステル化されていると置換度は３となる。
【００３３】
ここで、グルコース単位で２位のアシル基置換度をＤＳ２、３位のアシル基置換度をＤＳ３、６位のアシル基置換度をＤＳ６として「ＤＳ２＋ＤＳ３＋ＤＳ」で求められる全アシル基置換度は２．００〜３．００であることが好ましい。また、全アシル基置換度は、２．２２〜２．９０であることがより好ましく、２．４０〜２．８８であることがさらに好ましい。さらに、「ＤＳ６／（ＤＳ２＋ＤＳ３＋ＤＳ６）」は、０．３２以上であることが好ましく、０．３２２以上であることがより好ましく、０．３２４〜０．３４０であることがより好ましい。
【００３４】
アシル基は１種類でもよいし、２種類以上であってもよい。アシル基が２種類以上であるときには、そのひとつがアセチル基であることが好ましい。２位、３位、及び６位の水酸基の水素のアセチル基による置換度の総和をＤＳＡとし、２位、３位、及び６位におけるアセチル基以外のアシル基による置換度の総和をＤＳＢとしたとき、「ＤＳＡ＋ＤＳＢ」の値は、２．２〜２．８６であることが好ましく、２．４０〜２．８であることが特に好ましい。ＤＳＢは、１．５０以上であることが好ましく、１．７以上であることが特に好ましい。そして、ＤＳＢは、その２８％以上が６位水酸基の置換であることが好ましいが、より好ましくは３０％以上、さらに好ましくは３１％以上、特に好ましくは３２％以上が６位水酸基の置換基であることが好ましい。また、セルロースアシレートの６位の「ＤＳＡ＋ＤＳＢ」の値が０．７５以上であることが好ましく、０．８０以上であることがより好ましく、０．８５以上であることが特に好ましい。以上のようなセルロースアシレートを用いることにより、溶液製膜に用いられるポリマー溶液を作る上で好ましい溶解性が得られ、またろ過性の好ましい粘度が低いポリマー溶液を製造することができる。特に非塩素系有溶媒を用いる場合には、上記のようなセルロースアシレートが好ましい。
【００３５】
炭素数が２以上であるアシル基としては、脂肪族基でもアリール基でもよく、特に限定されない。例えばセルロースのアルキルカルボニルエステル、アルケニルカルボニルエステルあるいは芳香族カルボニルエステル、芳香族アルキルカルボニルエステルなどがあり、これらは、それぞれさらに置換された基を有していてもよい。プロピオニル基、ブタノイル基、ペンタノイル基、ヘキサノイル基、オクタノイル基、デカノイル基、ドデカノイル基、トリデカノイル基、テトラデカノイル基、ヘキサデカノイル基、オクタデカノイル基、ｉｓｏ−ブタノイル基、ｔ−ブタノイル基、シクロヘキサンカルボニル基、オレオイル基、ベンゾイル基、ナフチルカルボニル基、シンナモイル基などを挙げることが出来る。これらの中でも、プロピオニル基、ブタノイル基、ドデカノイル基、オクタデカノイル基、ｔ−ブタノイル基、オレオイル基、ベンゾイル基、ナフチルカルボニル基、シンナモイル基などがより好ましく、プロピオニル基、ブタノイル基が特に好ましい。なお、セルロースアシレートの詳細については、特開２００５−１０４１４８号公報の段落［０１４０］から段落［０１９５］に記載されており、これらの記載は本発明にも適用することができる。
【００３６】
バインダ２３は、可塑剤、劣化防止剤、紫外線吸収剤、光学異方コントロール剤、染料、マット剤、剥離剤等の各種添加剤を適宜に含んでもよい。これらについては、特開２００５−１０４１４８号公報の段落［０１９６］から段落［０５１６］に記載されており、これらの記載は本発明にも適用することができる。
【００３７】
錐体部２４は、拡散シート側から入射した光をバインダ２３と協働して、輝度向上シート２０の法線方向に屈折させて正面輝度を向上させるものであり、バインダ２３よりも屈折率の低い部分として形成してある。この例における錐体部２４は、気泡（空気）をバインダ２３で封入することにより形成してある。このように輝度向上シート２０は、錐体部２４をバインダ２３内に形成した構成であるため、シートが薄くなっており、またシートが平面であるため他の部材と近接または密着させて利用することができる。
【００３８】
錐体部２４は、その頂点２４ａを光の入射側、すなわち拡散シート側の面２０ｂに向け、底面２４ｂを光の射出側、すなわち液晶パネル側の面２０ａに向けた姿勢の略錐体形状としてあり、多数の錐体部２４を面２０ａに沿って面状に分布してある。なお、上述のようにバインダ２３は、セルローストリアセテートであり、その屈折率は約「１．４８」であり、空気の屈折率は約「１．０」である。
【００３９】
錐体部２４は、バインダ２３よりも屈折率が低いものであれば、固体，液泡（液体），気泡（気体）のいずれであってもよい。また、錐体部２４は、正面輝度を向上させる観点からバインダ２３との屈折率の差が０．０２以上であることが好ましく、正面輝度の向上能力を高くするためにバインダ２３との屈折率の差が大きいことが好ましい。
【００４０】
上記のようなバインダ２３との屈折率の差を有するものとしては、酸素、窒素や空気等の各種の気体や水をあげることができる。気体は、屈折率がおよそ「１．０」であることから、種々のバインダに対して好ましく用いることができる。なお、気泡を構成する気体の種類は特に限定されない。
【００４１】
錐体部２４を構成する固体，液泡，気泡の比重は、特に限定されるものではないが、後述する製造方法のように、流延膜の内部で固体，液泡，気泡の浮力を用いて錐体部２４を形成、配列する場合には、バインダ２３となる溶液よりも比重が小さいものを用いる。
【００４２】
錐体部２４の形状としては、拡散シート１９から入射する様々な方向の光線をより多く輝度向上シート２０の法線方向に屈折させることができる形状が好ましい。錐体部２４は、輝度向上シート２０の法線方向に対して角度を有した斜面となったバインダ２３との境界面において入射する光をその法線方向に向けて屈折させることによって輝度向上を図るものである。したがって、錐体部２４の理想的な形状の１つとして円錐形が挙げられる。円錐においては、その頂角は、８０°未満とするのが好ましく、６０°未満とすることがより好ましい。
【００４３】
また、錐体部２４は、円錐の他に三角錐、四角錐などの角錐も好ましい形状である。さらに、錐体部２４は、厳密に錐体形状である必要はなく、およそ錐状といえる略錐体形状となっていればよい。すなわち、錐体部２４の頂点に相当する部分が球面状であったり、錐体の底面や側面に相当する面が凸状や凹状の曲面であったりしてもかまわないし、それらの面の区別が明確でなくてもよい。
【００４４】
錐体部２４が角錐や、錐体形状に近い形状である場合には、図３に示すように、錐体部２４を輝度向上シート２０の法線方向に見た場合の最大幅Ｌｍａｘとなる部分を頂点に相当する部分Ｐ１から臨む角度θを頂角に相当する角度（以下、頂角相当角度という）として、これを８０°未満とするのが好ましく、６０°未満とすることがより好ましい。
【００４５】
なお、錐体部２４は、上記のようないずれの形状においても、その頂点またはそれに相当する部分を光の入射側に向けた姿勢として形成するが、厳密に頂点またはそれに相当する部分を光の入射側に向けた姿勢でなくてもよい。
【００４６】
図２に示すように、錐体部２４は、輝度向上層２２の厚み方向の長さ、すなわち高さｈ１は、１０μｍ以上５０μｍ以下となるようにするのが好ましい。高さｈ１を小さくし過ぎると、錐体部２４による入射光の散乱が支配的になり輝度向上性能が得られない場合があるので、高さｈ１は、１０μｍ以上とするのがよい。また、輝度向上層２２の厚みｈ２は、錐体部２４の高さｈ１と同じか、それよりも大きければよい。
【００４７】
輝度向上層２２に分布させる各錐体部２４の大きさや形状は、輝度向上シート２０の面内での輝度向上性能のムラや、スポット的な輝度向上性能の差を発現させないために、大きなばらつきがなく、できる限り均一とすることが好ましい。
【００４８】
図４に示すように、多数の錐体部２４は、輝度向上シート２０の面２０ａに沿って面状に一様に分布するように形成されている。輝度ムラの防止の観点から、このように、多数の錐体部２４を面状に一様に分布することが好ましく、また規則的に錐体部２４を分布させ、さらには錐体部２４を密に分布させることが好ましい。なお、輝度向上シート２０の厚み方向で各錐体部２４の位置が多少ずれていてもよいが、厚み方向での各錐体部２４の位置が同じであることが好ましい。図４では、錐体部２４をマトリクス状に配列した場合を示しているが、千鳥状に配してもよい。
【００４９】
錐体部２４の分布は、図４に示されるように、単層として輝度向上シート２０の法線方向から見たときに錐体部２４が重ならないように配することが好ましい。また、規則的に錐体部２４が配列され、法線方向から見たときの重なりが均一である場合には、錐体部２４を層状に複数層で分布させてもよい。もちろん、多数の錐体部２４を単層あるいは複数層に分布させた輝度向上層を積層した構成とすることもできる。
【００５０】
錐体部２４を密に分布させるために、各錐体部２４の間に生じる隙間を最小にすることが好ましい。例えば、錐体部２４を輝度向上シート２０の法線方向に投影したときの形状が半径ｒの円とした場合、投影される錐体部２４の円の中心間隔を「２ｒ」とすることが好ましい。
【００５１】
気泡や液泡を錐体部２４とした場合でも、これらを密接させて配するのがよい。製造時において、隣接した気泡の境界は、バインダ２３となる溶液であるが、その溶液がある程度の粘性を有するため、その境界が容易に消失することはなく、気泡や液泡からなる錐体部２４を密接させて形成することができる。
【００５２】
また、十分な輝度向上能力を得るために、輝度向上シート２０のシート面の法線方向に投影したときの、そのシート面に対する各錐体部２４の投影面積比率を０．５以上とするのがよい。投影面積比率は、錐体部２４が多数分布していると見なせる程度の輝度向上シート２０の領域の投影面積に対する、その各領域内に分布している各錐体部２４の投影面積の比率として求められる。
【００５３】
上記の構成によれば、輝度向上シート２０には、拡散シート１９からの照明光が入射する。その照明光は、拡散シート１９でほぼ均一に拡散されているため、様々な入射角の光線が輝度向上シート２０に入射する。輝度向上シート２０に入射した光線のうち一部の光線は、そのまま直進して液晶パネル１１側の面から射出される。
【００５４】
一方、バインダ２３と錐体部２４との境界面に光線が入射すると、それらバインダ２３と錐体部２４との屈折率の違いにより、その光線は入射角度に応じた屈折角で屈折して錐体部２４内を進み、錐体部２４からバインダ２３に射出する際に再び屈折する。そして、輝度向上シート２０の液晶パネル１１側の面から射出される。
【００５５】
このようにして、照明光が輝度向上シート２０から射出されるが、上記のバインダ２３と錐体部２４との屈折率の違いにより生じる屈折で、より多くの光線が輝度向上シート２０の法線方向に近づくように屈折される。これにより、正面輝度が向上した照明光が輝度向上シート２０から液晶パネル１１に入射し、液晶表示装置１０の正面輝度が向上する。      
【００５６】
図５に上記の輝度向上シート２０の製膜装置の一例を示す。第１調製装置４１は、ベース層２１を形成するための第１ドープを調製して送り出す。第１ドープは、溶剤にＴＡＣを溶解したものである。第１調製装置４１には、第１ドープのＴＡＣの濃度を調節する濃度調整器（図示省略）を設けてあり、この濃度調整器による濃度調整により、第１ドープの粘度を制御することができる。
【００５７】
第２調製装置４２は、輝度向上層２２を形成するための第２ドープを調製して送り出す。第２ドープは、第１ドープと同じく溶剤にＴＡＣを溶解したものであり、第２調製装置４２に設けた濃度調整器（図示省略）でＴＡＣの濃度を調節することでその粘度が調節される。
【００５８】
上記ドープを製造するためにポリマーを溶解する溶媒としては、芳香族炭化水素（例えば、ベンゼン，トルエンなど）、ハロゲン化炭化水素（例えば、ジクロロメタン，クロロベンゼンなど）、アルコール（例えば、メタノール，エタノール，ｎ−プロパノール，ｎ−ブタノール，ジエチレングリコールなど）、ケトン（例えば、アセトン，メチルエチルケトンなど）、エステル（例えば、酢酸メチル，酢酸エチル，酢酸プロピルなど）及びエーテル（例えば、テトラヒドロフラン，メチルセロソルブなど）などが例示される。なお、ここで、ドープとはポリマーを溶媒に溶解または分散媒に分散して得られるポリマー溶液または分散液である。
【００５９】
セルロースアシレートの溶媒としては、これらの溶媒の中でも炭素原子数１〜７のハロゲン化炭化水素が好ましく、ジクロロメタンが最も好ましい。そして、ＴＡＣの溶解性、流延膜の支持体からの剥ぎ取り性、輝度向上シートの機械的強度や光学特性等の特性の観点から、炭素原子数１〜５のアルコールを一種ないし数種類を、ジクロロメタンに混合して用いることが好ましい。このとき、アルコールの含有量は、溶媒全体に対し２重量％〜２５重量％であることが好ましく、５重量％〜２０重量％であることがより好ましい。アルコールの好ましい具体例としては、メタノール，エタノール，ｎ−プロパノール，イソプロパノール，ｎ−ブタノール等が挙げられるが、中でも、メタノール，エタノール，ｎ−ブタノール、あるいはこれらの混合物が好ましく用いられる。
【００６０】
環境に対する影響を最小限に抑えることを目的にした場合には、ジクロロメタンを用いずに溶液を製造してもよい。この場合の溶媒としては、炭素原子数が４〜１２のエーテル、炭素原子数が３〜１２のケトン、炭素原子数が３〜１２のエステルが好ましく、これらを適宜混合して用いることがある。これらのエーテル、ケトン及びエステルは、環状構造を有するものであってもよい。また、エーテル、ケトン及びエステルの官能基（すなわち、−Ｏ−，−ＣＯ−及び−ＣＯＯ−）のいずれかを二つ以上有する化合物も、溶媒として用いることができる。また、溶媒は、例えばアルコール性水酸基のような他の官能基を化学構造中に有するものであってもよい。
【００６１】
流延すべきドープの製造方法は特に限定されない。しかし、流延バンド上に流延された溶液からなる流延膜を冷却により固化させて剥ぎ取る場合には、流延膜を乾燥して剥ぎ取る場合の溶液よりも、セルロースアシレート等の固形分の濃度が高くなるように、溶液を製造することが好ましい。この方法としては、いわゆるフラッシュ濃縮法を用いることが好ましい。フラッシュ濃縮法とは、目的とする濃度よりも低い濃度の溶液を一旦つくり、この溶液を公知のフラッシュ装置で吹き出させることにより溶媒の一部を蒸発させる方法である。
【００６２】
流延すべきドープは、セルロースアシレートの濃度が５重量％〜４０重量％であることが好ましく、１５重量％以上３０重量％以下の範囲とすることがより好ましく、１７重量％以上２５重量％以下の範囲とすることがさらに好ましい。
【００６３】
バブリング装置４３は、第２ドープに空気を混入させることにより、第２ドープ中に錐体部２４となる気泡を形成する。このバブリング装置４３は、気泡を含む第２ドープを静止型混合器４４に送る。静止型混合器４４は、気泡を含む第２ドープを剪断する。これにより、第２ドープ中の気泡を、錐体部２４を形成するのに必要な大きに分断するとともに均一に分散させる。気泡の大きさは、第２ドープの粘性，空気の混入量、静止型混合器４４の剪断等を調整することにより制御される。
【００６４】
なお、錐体部２４を液泡で構成する場合には、空気に代えて液体、例えば水を混入して第２ドープに液泡を形成すればよい。また、固体材料で錐体部２４を構成する場合には、略錐体形状とした固体材料からなる錐体部材を第２ドープに混入して均一に分散すればよい。
【００６５】
流延エリアには、ドープを流出する流延ダイ４５を設けてある。この流延ダイ４５には、第１調製装置４１、静止型混合器４４からの第１，第２ドープが供給される。この流延ダイ４５の下方には、支持体としての流延バンド４６を配してある。この流延バンド４６は、無端の環状にしてあり、一対のローラ４７ａ，４７ｂに掛けてある。ローラ４７ａ，４７ｂの間では、流延バンド４６が水平となるようにしてある。
【００６６】
一対のローラ４７ａ，４７ｂのうち、一方のローラ４７ａは、図示しない駆動モータで回転される駆動ローラであり、他方のローラ４７ｂは、流延バンド４６の走行によって従動回転する。流延バンド４６は、ローラ４７ａの回転によって矢線Ａ方向に走行する。
【００６７】
流延バンド４６の走行方向における流延ダイ４５よりも上流側には、流延ダイ４５から流延バンド４６に渡って形成されるビードよりも上流側のエリアを減圧する減圧チャンバ４８を設けてある。
【００６８】
流延ダイ４５に供給された第１ドープと第２ドープとは、層状に重なった状態で、流延ダイ４５から走行する流延バンド４６の上へ連続的に流出されることによって流延される。これにより流延バンド４６上に２層の流延膜が形成される。この流延膜の下層は、第１ドープで形成され、上層が第２ドープで形成される。
【００６９】
ローラ４７ａ，４７ｂには、加熱装置５０を接続してある。この加熱装置５０は、ローラ４７ａ，４７ｂを介して流延バンド４６を加熱することによって流延膜の乾燥を進める。この加熱装置５０による乾燥の進行は、第２ドープによって形成される上層内部の気泡を溶液との比重の差によって浮上させ、所期の錐体部２４としての形状とし、また配列させるために制御されている。すなわち、錐体部２４の形状の形成、配列のための上層内部の流動性と時間とが得られるように、流延ダイ４５からの流延直後に急速に流延膜の乾燥が進まないようにして乾燥が制御される。
【００７０】
送風ダクト４９は、流延膜の乾燥をより進めるためのものであり、例えば上層内部で気泡がほぼ所期の形状、配列となった以降に、流延バンド４６上の流延膜に乾燥空気を吹き付ける。乾燥された流延膜は、流延バンド４６から輝度向上シート２０として剥ぎ取られて、ローラ５７にガイドされて次工程に送られる。このように製造される長尺の輝度向上シート２０は、液晶表示装置等の用途に応じたサイズにカットされて使用される。
【００７１】
なお、この例では、錐体部２４を形成し配列する間では、流延バンド４６側からの加熱だけを行っているが、この間に流延膜に乾燥空気を吹き付けて上層側から乾燥を進めるようにしてもよいし、その両方を併用してもよい。また、流延バンド４６を冷却することによって、流延膜をゲル化させて、ローラでの搬送が可能な程度に硬くしてから流延膜６０を流延バンド４６から剥ぎ取り、その後に乾燥するようにしてもよい。なお、この場合には、冷却による流延膜のゲル化の進行を制御することで、そのゲル化の進行中に錐体部２４を形成し配列させる。
【００７２】
図６に示すように、流延ダイ４５の内部には、第１ドープの第１流路５１と、第２ドープの第２流路５２とを形成してある。各流路５１，５２は、流延ダイ４５が所定の設置位置に配されたときに、流延バンド４６の走行の向き（矢線Ａ方向）における上流側から順に第１流路５１，第２流路５２として形成してある。
【００７３】
流延ダイ４５は、いわゆるマルチマニホールドタイプのものであり、第１調製装置４１から供給される第１ドープが滞留するマニホールド５３を形成してあり、このマニホールド５３に第１流路５１を接続してある。同様に、静止型混合器４４から供給される第２ドープが滞留するマニホールド５４を形成してあり、これに第２流路５２を接続してある。第１流路５１と第２流路５２とは、合流部ＰＪで接続され、合流部ＰＪから共流路５６につながる。
【００７４】
第１，第２ドープは、この流延ダイ４５の合流部ＰＪで、流延バンド４６の走行方向の上流側から順に第１ドープ，第２ドープが層状に重なった流れを形成し、この重なりを保持した状態で共流路５６を流れて、流延バンド４６に向けて流出される。これにより、流延バンド４６上に流延膜６０が形成される。この流延膜６０は、第１ドープで形成されベース層２１となる下層６１と、第２ドープで形成され輝度向上層２２となる上層６２とが積層されたものとなる。なお、図６では気泡の図示を省略している。
【００７５】
第１ドープ，第２ドープは、流延ダイ４５から流出させるために圧力が与えられている。第２ドープは、上述のように気泡を含んでおり、流延ダイ４５から流出されると、それまで加えられていた圧力がなくなるため、多少なりとも膨張する。なお、静止型混合器４４で形成する気泡の大きさは、この膨張を考慮して決められる。
【００７６】
第１ドープ，第２ドープが流延バンド４６上で流延膜６０となると、上層６２（第２ドープ）を構成する溶液よりも、それに含まれる気泡の比重が小さく、また上層６２の内部に流動性があるため、その上層６２の内部を気泡が浮上する。この浮上の際には、上層６２を構成する溶液の粘性が作用することによって、気泡の下部が細くなり、また上部が平坦となるよう変化しながら錐体部２４の所期の形状に向かって形状を変化させながら浮上する。
【００７７】
そして、上記の気泡の浮上は、流延膜６０の乾燥が進むことによって停止する。また、流延膜６０の乾燥によって、気泡は、その形状と位置とが固定されて錐体部２４となる。これにより、輝度向上シート２０の一方の面側に頂点を向ける姿勢の略錐体形状の錐体部２４が形成される。
【００７８】
また、上記のような気泡の浮上は、流延膜６０の乾燥によって停止するが、露呈されている流延膜６０の上面、すなわち上層６２の上面側は、その内部に比べて乾燥が早く進み、その上面から適当な厚みの部分についての流動性が早く低くなる。このため、上面から一定の深さの面で各気泡の浮上を停止させることができ、結果としてほぼ単一の層状に多数の錐体部２４を分布させることできる。
【００７９】
上記の製膜装置では、複数のドープを層状に重ねて流延ダイから流出させる共流延であるが、例えば、まずベース層２１を形成するためのドープを流延ダイから流延バンドに流延して流延膜とし、さらにその流延膜の上に輝度向上層２２を形成するためのドープを異なる流延ダイから流延するようにした逐次流延でもよい。なお、輝度向上層２２だけからなる輝度向上シートを製造する場合には、それを形成するドープのみを流延すればよい。      
【００８０】
上記各実施形態では、膜厚の調整等のために輝度向上シートにベース層を形成しているが、表面硬度の高い層を形成することによって、傷つきの防止を図ってもよい。もちろん、多層化ではなく、輝度向上シート自体または輝度向上層自体の表面硬度を高くしてもよい。
【００８１】
また、図７に示すように、輝度向上シート２０を偏光板１５の保護膜として用いることもできる。この例では、液晶パネル１１の光源側の偏光板１５の偏光膜１５ａのやはり光源側の面の保護膜として輝度向上シート２０を接着してある。輝度向上シート２０は、表面を平面としてあるので、このように他の面状の構成部材と接着して利用するのに適している。
【００８２】
上記実施形態では、錐体部の屈折率がバインダの屈折率よりも低い例について説明したが、本発明は、錐体部とバインダとの屈折率が異なっていればよい。したがって、バインダ内部に、このバインダよりも屈折率が高い錐体部を含む構成でもよい。この構成の場合には、錐体部の底面側のシート面から光を入射し、頂点側のシート面から光を射出するように輝度向上シートを配置することにより、輝度向上の効果を得ることができる。
【実施例】
【００８３】
実施例１〜８、及び比較例１，２として、図２に示される構成の輝度向上シートを作成して、輝度向上性能を評価した。各実施例、及び各比較例としては、ベース層２１、輝度向上層２２をＴＡＣとして輝度向上シート２０を作成した。また、錐体部２４の高さｈ１は、４０μｍ、輝度向上層２２（バインダ２３）の厚みｈ２は５０μｍである。なお、錐体部２４の材料は、いずれもＴＡＣよりも屈折率が低いものである。
【００８４】
［実施例１］
実施例１では、錐体部２４として、頂角相当角θが７０°であり、ＰＭＭＡ（ポリメチルメタクリレート）からなる略錐体形状の錐体部材を用い、投影面積比率が０．５となる輝度向上シート２０を作成した。実施例１で用いたＰＭＭＡとＴＡＣとの屈折率の差（Δｎ）は０．０２である。
【００８５】
［実施例２］
実施例２では、水を液泡としてドープに混入させておくことにより、上述の図５に示す製膜装置と同様な手法で頂角相当角θが７０°の略錐体形状の錐体部２４を形成し、投影面積比率が０．５となる輝度向上シート２０を作成した。水とＴＡＣとの屈折率の差（Δｎ）は、約０．１５である。
【００８６】
［実施例３］
実施例３では、投影面積比率を０．６とし、他の条件を実施例２と同じにした輝度向上シート２０を作成した。
【００８７】
［実施例４］
実施例４では、空気を気泡としてドープに混入させておくことにより、上記図５に示す製膜装置と同様な手法で頂角相当角θが５０°の略錐体形状の錐体部２４を形成し、投影面積比率が０．５となる輝度向上シート２０を作成した。空気とＴＡＣとの屈折率の差（Δｎ）は、約０．４８である。
【００８８】
［実施例５］
実施例５では、投影面積比率を０．７とし、他の条件を実施例４と同じにした輝度向上シート２０を作成した。
【００８９】
［実施例６］
実施例６では、投影面積比率を０．３とし、他の条件を実施例１と同じにした輝度向上シート２０を作成した。
【００９０】
［実施例７］
実施例７では、投影面積比率を０．３とし、他の条件を実施例２，３と同じにした輝度向上シート２０を作成した。
【００９１】
［実施例８］
実施例８では、投影面積比率を０．３とし、他の条件を実施例４，５と同じにした輝度向上シート２０を作成した。
【００９２】
［比較例１］
比較例１では、実施例１と同じ屈折率を有し、球形としたＰＭＭＡをバインダの内部に含有させたシートを作成した。なお、シートに対する球形のＰＭＭＡの投影面積比率は０．５である。
【００９３】
［比較例２］
比較例２では、球形とした液泡（水）をバインダ２３の内部に形成したシートを作成した。なお、シートに対する球形の液泡の投影面積比率は０．５である。
【００９４】
実施例１〜８、及び比較例１，２についての輝度向上率を測定した結果を表１に示す。輝度向上率は、作成した各シートを通した正面輝度を評価輝度として測定するとともに、シートを透過させない場合の正面輝度を基準輝度として測定し、後者に対する前者の正面輝度を用いて輝度向上率（＝［（評価輝度−基準輝度）／基準輝度］×１００％）を求めた。
【００９５】
【表１】
2010107971.tif 000003
【符号の説明】
【００９６】
１０  液晶表示装置
１２  光源ユニット
２０  輝度向上シート
２１  ベース層
２２  輝度向上層
２３  バインダ
２４  錐体部
４１，４２  調製装置
４３  バブリング装置
４４  静止型混合器
４５  流延ダイ
４６  流延バンド
【図１】
2010107971.tif 000004
【図２】
2010107971.tif 000005
【図３】
2010107971.tif 000006
【図４】
2010107971.tif 000007
【図５】
2010107971.tif 000008
【図６】
2010107971.tif 000009
【図７】
2010107971.tif 000010